(57)【要約】【課題】すべり軸受とピンとの摺動面へのグリースなどの潤滑剤を供給することなく無給脂で長期間にわたり円滑な摺動を行わせることができる円筒状すべり軸受及びこの円筒状すべり軸受を使用した軸受装置を提供すること。【解決手段】径方向に積層された繊維織布強化熱硬化性合成樹脂からなる円筒状基体の内周面には、有機繊維又は無機繊維からなる織布を有していると共に織布の繊維組織間隙に四ふっ化エチレン樹脂と熱硬化性合成樹脂との混合物を充填してなる摺動面材が一体に接合されており、摺動面材には、摺動面材の表面で開口する少なくとも一つの環状凹溝が形成されており、環状凹溝を規定する摺動面材の壁面には、織布の毛羽立ちが形成されている円筒状すべり軸受。【選択図】図１
2008190674.tif 000002
【特許請求の範囲】
【請求項１】
径方向に積層された繊維織布強化熱硬化性合成樹脂からなる円筒状基体の内周面には、有機繊維又は無機繊維からなる少なくとも一層の織布を有していると共に該織布の繊維組織間隙に四ふっ化エチレン樹脂と熱硬化性合成樹脂との混合物を充填してなる摺動面材が一体に接合されており、該摺動面材には、該摺動面材の表面で開口する少なくとも一つの環状凹溝が形成されており、該環状凹溝を規定する摺動面材の壁面には、該織布の毛羽立ちが形成されており、該環状凹溝には、四ふっ化エチレン樹脂１０〜３０重量％とワックス１０〜２５重量％と液状オイル５〜１５重量％と芳香族ポリアミド樹脂粉末５〜１５重量％と残部常温硬化型エポキシ樹脂とを含む固体潤滑剤が充填されており、該固体潤滑剤は、該毛羽立ちを介して該環状凹溝を規定する摺動面材の壁面に保持されていることを特徴とする円筒状すべり軸受。
【請求項２】
摺動面材は、有機繊維又は無機繊維からなる織布２５〜３５重量％と熱硬化性合成樹脂３０〜４５重量％と四ふっ化エチレン樹脂２５〜３５重量％とを含んでいる請求項１に記載の円筒状すべり軸受。
【請求項３】
有機繊維は、綿繊維及びアラミド繊維のうちの少なくとも一方の繊維を含んでいる請求項１又は２に記載の円筒状すべり軸受。
【請求項４】
無機繊維は、炭素繊維を含んでいる請求項１から３のいずれか一項に記載の円筒状すべり軸受。
【請求項５】
熱硬化性合成樹脂は、エポキシ樹脂、フェノール樹脂及び不飽和ポリエステル樹脂のうちの少なくとも一つの樹脂を含んでいる請求項１から４のいずれか一項に記載の円筒状すべり軸受。
【請求項６】
環状凹溝は、軸方向に沿って所定間隔を保持して形成された無端状凹溝又は摺動面材の一方の端部から他方の端部に向けて所定間隔を保持して形成された螺旋状凹溝である請求項１から５のいずれか一項に記載の円筒状すべり軸受。
【請求項７】
固体潤滑剤には、更にリン酸塩が０．５〜３重量％の割合で含有されている請求項１から６のいずれか一項に記載の円筒状すべり軸受。
【請求項８】
軸方向に伸びた軸受嵌合孔を有するボス部材と、該ボス部材の軸受嵌合孔に嵌合固定された請求項１から７のいずれか一項に記載の円筒状すべり軸受と、該円筒状すべり軸受に挿通された連結ピンと、ボス部材の軸方向の両端面側に配設されていると共に連結ピンの両側を支持するブラケットとを具備しており、ボス部材は円筒状すべり軸受を介して該ブラケットに対し相対回転可能となっている軸受装置。
【発明の詳細な説明】
【技術分野】
【０００１】
本発明は、円筒状すべり軸受及びこの円筒状すべり軸受を使用した軸受装置に関し、詳しくは高荷重（高面圧）用途、例えば建設機械の各関節部の軸受装置に使用されて好適な円筒状すべり軸受及びこの円筒状すべり軸受を使用した軸受装置に関する。
【背景技術】
【０００２】
【特許文献１】特開平１１−３３６７６３号公報
【特許文献２】特開２００４−２２５７９５号公報
【０００３】
建設機械等の掘削装置、例えば、図７に示す油圧ショベル１においては、旋回体２、ブーム３、アーム４及びバケット５は、夫々軸受装置６を介して相対的に回動し得る態様で連結されている。
【０００４】
アーム４とバケット５とを連結している軸受装置６では、図８に示すように、ボス７の内部にすべり軸受８が嵌着されており、すべり軸受８の両端部外周にはダストシール９が圧入固定されている。ボス７の両端部には夫々ブラケット１０が設けられ、ボス７とブラケット１０との隙間にはシム１１が介在している。そして、この隙間の上端の外部にＯリング１２が装着されている。両端のブラケット１０及びすべり軸受８の内周面を挿通して連結ピン１３が挿入されている。連結ピン１３は、連結ピン１３とブラケット１０とを貫通する回転係止ボルト１４により、回転不能とされている。連結ピン１３には、回転係止ボルト１４の装着位置と反対側の連結ピン１３の端面で開口し、該端面からすべり軸受８の略中央部に向けて伸び、すべり軸受８の内周面（摺動面）１５に開口するグリース給脂孔１６が配設されており、グリース給脂孔１６の開口一端には封止栓１６ａが螺着されていると共にグリース給脂孔１６の内部にはグリースＧが充填されている。
【０００５】
上記した軸受装置６には、掘削作業時に極めて大きな荷重が作用するため、摺動面１５にグリース給脂孔１６から常時グリースＧを供給しなければすべり軸受８に焼付き、かじり、あるいは偏摩耗を生じる虞がある。従って、頻繁に給脂を行わなければならないが、この給脂作業は必ずしも容易に実施できるわけではない。
【０００６】
新たなグリースＧを給脂するためには、すべり軸受８の摺動面１５の液状化した古いグリースをすべり軸受８外へ排出しなければならない。この給脂および排出は一般的に掘削作業が行われている現場で行われるが、排出された液状化グリースは現場の土壌表面に蒔き散らかされて廃棄されると、土壌汚染の問題を引き起こし、環境保護の観点から問題となる。
【０００７】
そこで、上記問題点を解決するべくすべり軸受８の摺動面へのグリースなどの潤滑剤の供給を、連結ピン１３の外周面に配した固形のプラスチックグリースにて行わせるようにした技術（特許文献１参照）、あるいは連結ピン１３とのすべり軸受８の摺動面１５を凹凸形状に形成すると共に凹凸形状部に自己潤滑性を有する高分子材料の被膜を形成し、潤滑剤の供給量を低減させる技術（特許文献２参照）などが提案されている。
【発明の開示】
【発明が解決しようとする課題】
【０００８】
上記提案された技術は、すべり軸受８との連結ピン１３の摺動面１５へのグリースなどの潤滑剤の供給量を低減させることにより、給脂作業の煩雑さや環境保護の問題を解決しようとしたものであるが、完全に解決されたものとは言い難い。
【０００９】
本発明は上記諸点に鑑みてなされたものであり、その目的とするところは、すべり軸受とピンとの摺動面へのグリースなどの潤滑剤を供給することなく無給脂で長期間にわたり円滑な摺動を行わせることができる円筒状すべり軸受及びこの円筒状すべり軸受を使用した軸受装置を提供することにある。
【課題を解決するための手段】
【００１０】
本発明の円筒状すべり軸受では、径方向に積層された繊維織布強化熱硬化性合成樹脂からなる円筒状基体の内周面には、有機繊維又は無機繊維からなる少なくとも一層の織布を有していると共に該織布の繊維組織間隙に四ふっ化エチレン樹脂と熱硬化性合成樹脂との混合物を充填してなる摺動面材が一体に接合されており、該摺動面材には、該摺動面材の表面で開口する少なくとも一つの環状凹溝が形成されており、該環状凹溝を規定する摺動面材の壁面には、該織布の毛羽立ちが形成されており、該環状凹溝には、四ふっ化エチレン樹脂１０〜３０重量％とワックス１０〜２５重量％と液状オイル５〜１５重量％と芳香族ポリアミド樹脂粉末５〜１５重量％と残部常温硬化型エポキシ樹脂とを含む固体潤滑剤が充填されており、該固体潤滑剤は、該毛羽立ちを介して該環状凹溝を規定する摺動面材の壁面に保持されている。
【００１１】
本発明の円筒状すべり軸受によれば、摺動面材の織布の繊維組織間隙には、混合された四ふっ化エチレン樹脂と熱硬化性合成樹脂とが充填されており、かつ摺動面材に形成された環状凹溝には、織布の毛羽立ちを介して四ふっ化エチレン樹脂１０〜３０重量％とワックス１０〜２５重量％と液状オイル５〜１５重量％と芳香族ポリアミド樹脂粉末５〜１５重量％と残部常温硬化型エポキシ樹脂とを含む固体潤滑剤が充填されているため、相手材（軸など）との摺動において低摩擦性が発揮され、摺動面にグリースなどの潤滑剤を介在させることなく長期にわたって低摩擦性及び耐摩耗性が維持される上に、環状凹溝に充填された固体潤滑剤には織布の毛羽立ちが食い込んで該環状凹溝と固体潤滑剤との結合力が高められている結果、該固体潤滑剤の凹溝からの抜け出し等の不具合を生じることはない。
【００１２】
摺動面材は、有機繊維又は無機繊維からなる織布２５〜３５重量％と熱硬化性合成樹脂３０〜４５重量％と四ふっ化エチレン樹脂２５〜３５重量％とを含んでいるとよく、この場合には、織布を形成する有機繊維又は無機繊維の繊維組織間隙に熱硬化性合成樹脂と四ふっ化エチレン樹脂との混合物が比較的多く充填されることになるので、摺動面材の環状凹溝に充填保持された固体潤滑剤と相俟って低摩擦性及び耐摩耗性を長期にわたって維持することができる。そして、織布に含浸される熱硬化性合成樹脂と四ふっ化エチレン樹脂との配合割合は、摺動面材としての摩擦摩耗特性の観点から決定され、熱硬化性合成樹脂の配合割合が３０重量％未満では摺動面材としての接合強度が充分でなく、また４５重量％を超えて配合すると同時に配合される四ふっ化エチレン樹脂の低摩擦性を損う虞がある。また四ふっ化エチレン樹脂は摺動面材に低摩擦性を付与するものであるが、配合割合が２５重量％未満では摺動面材に充分な低摩擦性を付与し難く、また３５重量％を超えて配合すると、熱硬化性合成樹脂の具有する接合性を低下させ、結果として摺動面材の剥離を惹起させる虞がある。
【００１３】
有機繊維は、綿繊維及びアラミド繊維のうちの少なくとも一方の繊維を含んでいるとよく、また無機繊維は、炭素繊維を含んでいるとよい。
【００１４】
これら有機繊維及び無機繊維は、摺動面材の骨格をなす織布を形成するものである。そして、織布の織物組織は特に限定されるものではなく、平織、斜文織、朱子織などいずれであってもよい。
【００１５】
熱硬化性合成樹脂は、エポキシ樹脂、フェノール樹脂及び不飽和ポリエステル樹脂のうちの少なくとも一つ樹脂を含んでいるとよい。
【００１６】
これら熱硬化性合成樹脂は、摺動面材を形成するにあたり、骨格をなす織布に充填されてプリプレグを形成するものであり、とくに接合強度の高いエポキシ樹脂が好ましく使用される。
【００１７】
環状凹溝は、軸方向に沿って所定間隔を保持して形成された無端状凹溝又は摺動面材の一方の端部から他方の端部に向けて所定間隔を保持して形成された螺旋状凹溝であるとよい。
【００１８】
無端状凹溝又は螺旋状凹溝は、主に固体潤滑剤を保持するものであり、これら凹溝の幅は、例えば１乃至２ｍｍ程度の狭い幅であることが好ましい。無端状凹溝又は螺旋状凹溝の幅が広いと該凹溝に充填保持された固体潤滑剤の表面に収縮に起因するヒケを生じる虞があり、摺動面材の表面（摺動面）への固体潤滑剤の供給を妨げることになる。
【００１９】
固体潤滑剤は、更にリン酸塩を０．５〜３重量％の割合で含有してもよい。
【００２０】
リン酸塩は、それ自体では潤滑性を示さないが、摺動面材と相手材（軸等）との摺動において、相手材表面に固体潤滑剤被膜の造膜性を助長する役割を果たし、摩擦摩耗特性を向上させる。
【００２１】
本発明の軸受装置は、軸方向に伸びた軸受嵌合孔を有するボス部材と、該ボス部材の軸受嵌合孔に嵌合固定された上述の円筒状すべり軸受と、該円筒状すべり軸受に挿通された連結ピンと、ボス部材の軸方向の両端面側に配設されていると共に連結ピンの両側を支持するブラケットとを具備しており、ここで、ボス部材は円筒状すべり軸受を介して該ブラケットに対し相対回転可能となっている。
【００２２】
本発明の軸受装置によれば、連結ピンと摺動する円筒状すべり軸受の内周側の摺動面材には当該摺動面材の表面で開口して少なくとも一つの環状凹溝が形成されおり、この環状凹溝には四ふっ化エチレン樹脂１０〜３０重量％と炭化水素系ワックス１０〜２５重量％と液状オイル５〜１５重量％と芳香族ポリアミド樹脂粉末５〜１５重量％と残部常温硬化型エポキシ樹脂とからなる固体潤滑剤が強固に充填保持されているので、該連結ピンと円筒状すべり軸受の摺動面となる内周側の表面にグリースなどの潤滑剤を供給することなく無給脂での摺動が可能となり、給脂作業の煩雑さや環境保護の問題を解決することができる。
【発明の効果】
【００２３】
本発明によれば、摺動面材の織布の繊維組織間隙には、混合された四ふっ化エチレン樹脂と熱硬化性合成樹脂とが充填されており、かつ摺動面材に形成された環状凹溝には、織布の毛羽立ちを介して四ふっ化エチレン樹脂１０〜３０重量％とワックス１０〜２５重量％と液状オイル５〜１５重量％と芳香族ポリアミド樹脂粉末５〜１５重量％と残部常温硬化型エポキシ樹脂とを含む固体潤滑剤が充填されているため、相手材（軸など）との摺動において低摩擦性が発揮され、摺動面にグリースなどの潤滑剤を介在させることなく長期にわたって低摩擦性及び耐摩耗性が維持される上に、環状凹溝に充填された固体潤滑剤には織布の毛羽立ちが食い込んで該環状凹溝と固体潤滑剤との結合力が高められている結果、該固体潤滑剤の凹溝からの抜け出し等の不具合を生じることはない円筒状すべり軸受及びこの円筒状すべり軸受を使用した軸受装置を提供することができる。
【発明を実施するための最良の形態】
【００２４】
次に本発明及びその実施の形態を、図に示す好ましい例に基づいて更に詳細に説明する。なお、本発明はこれら例に何等限定されないのである。
【００２５】
図１から図３において、円筒状すべり軸受１７は、径方向に積層された繊維織布強化熱硬化性合成樹脂の積層体からなる円筒状基体１８と、円筒状基体１８の内周面に一体に接合された有機繊維又は無機繊維からなると共に繊維組織間隙に四ふっ化エチレン樹脂と熱硬化性合成樹脂との混合物を充填してなる織布からなる摺動面材１９と、摺動面材１９に軸方向に沿って所定の間隔を保持して形成されている共に摺動面材１９の表面２０で開口する環状凹溝としての複数個の無端状凹溝２１と、無端状凹溝２１を規定する摺動面材１９の壁面２２に形成された織布の毛羽立ち２３と、無端状凹溝２１に充填されて毛羽立ち２３を介して壁面２２に保持された固体潤滑剤２４とからなる。
【００２６】
本例では、環状凹溝として無端状凹溝２１を示したが、無端状凹溝２１に代えて摺動面材１９の一方の環状の端部５０から他方の環状の端部５１に向かって所定間隔（ピッチ）を保持して形成された螺旋状凹溝であってもよい。
【００２７】
円筒状基体１８を形成するプリプレグ（樹脂加工基材）は、次のようにして作製される。図４に示す製造装置において、アンコイラ２５に巻かれた繊維織布からなる補強基材２６は、送りローラ２７によって熱硬化性合成樹脂ワニス２８を貯えた容器２９に送られ、容器２９内に設けられた案内ローラ３０及び３１によって容器２９内に貯えられた熱硬化性合成樹脂ワニス２８内を通過せしめられることにより、補強基材２６の表面に熱硬化性合成樹脂ワニス２８が塗工される。ついで、熱硬化性合成樹脂ワニス２８が塗工された補強基材２６は送りローラ３２によって圧縮ロール３３及び３４に送られ、圧縮ロール３３及び３４によって補強基材２６の表面に塗工された熱硬化性合成樹脂ワニス２８が繊維組織間隙にまで含浸せしめられる。そして、熱硬化性合成樹脂ワニス２８が含浸塗布された補強基材２６に対して乾燥炉３５内で溶剤を飛ばすと同時に樹脂の反応が進められ、これにより成形可能なプレプレグ（樹脂加工基材）３６が作製される。
【００２８】
補強基材２６に用いられる繊維織布としては、綿布、ガラス繊維布、炭素繊維布などが好適である。また、熱硬化性合成樹脂としては、フェノール樹脂、エポキシ樹脂、不飽和ポリエステル樹脂などが好適であり、これら熱硬化性合成樹脂の揮発性溶剤としては、メタノール、アセトン、メチルエチルケトンなど使用する熱硬化性合成樹脂によって適宜選択される。そして、熱硬化性合成樹脂を揮発性溶剤に溶かして形成される熱硬化性合成樹脂ワニスの固形分は、おおむね３０〜６５重量％であり、樹脂ワニスの粘度は、おおむね８００〜５０００ｃＰ、就中１０００〜４０００ｃＰが好ましい。
【００２９】
摺動面材１９は、円筒状基体１８を形成するプリプレグ３６の製造方法で使用した図４に示す製造装置と同様の製造装置によって同様の製造方法によって作製される。すなわち、アンコイラ２５に巻かれた有機繊維又は無機繊維からなる織布３７は、送りローラ２７によって四ふっ化エチレン樹脂粉末と熱硬化性合成樹脂ワニスとの混合液３８を貯えた容器２９に送られ、容器２９内に設けられた案内ローラ３０及び３１によって容器２９内に貯えられた混合液３８内を通過せしめられることにより、織布３７の表面に混合液３８が塗工される。ついで、混合液３８が塗工された織布３７は送りローラ３２によって圧縮ロール３３及び３４に送られ、圧縮ロール３３及び３４によって織布３７の表面に塗工された混合液３８が繊維組織間隙にまで含浸せしめられる。そして、混合液３８が含浸塗布された織布３７に対して乾燥炉３５内で溶剤を飛ばすと同時に樹脂の反応が進められ、これにより成形可能なプレプレグ（樹脂加工基材）３９が作製される。
【００３０】
摺動面材１９に用いられる織布としては、綿繊維、アラミド繊維などの有機繊維からなる織布又は炭素繊維などの無機繊維からなる織布が好適である。とくに、有機繊維としてアラミド繊維を使用する場合は、コポリパラフェニレン・３，４’オキシジフェニレン・テレフタルアミド繊維が好ましい。そして、これら繊維からなる織布の織物組織は、特に限定されるものではなく、平織、斜文織、朱子織などいずれであってもよい。
【００３１】
熱硬化性合成樹脂としては、前記した熱硬化性合成樹脂と同様のフェノール樹脂、エポキシ樹脂、不飽和ポリエステル樹脂などが好適であり、これら熱硬化性合成樹脂の揮発性溶剤としては、メタノール、アセトン、メチルエチルケトンなど使用する熱硬化性合成樹脂によって適宜選択される。
【００３２】
四ふっ化エチレン樹脂は、成形用又は固体潤滑用の粉末が使用されるが、上記熱硬化性合成樹脂との混合により、熱硬化性合成樹脂への均一分散性の観点からは固体潤滑用の粉末が好ましく、その平均粒径はおおよそ１〜５０μｍ、好ましくは１〜３０μｍである。このような四ふっ化エチレン樹脂の具体例としては、三井・デュポンフロロケミカル社製の「テフロン（登録商標）７Ｊ、ＴＬＰ−１０（いずれも商品名）」、旭硝子社製の「フルオンＧ１６３（商品名）」、ダイキン工業社製の「ポリフロンＭ１５、ルブロンＬ５（いずれも商品名）」、喜多村社製の「ＫＴＬ６１０、ＫＴＬ３５０、ＫＴＬ８Ｎ（いずれも商品名）」などが挙げられる。
【００３３】
そして、摺動面材１９を形成する織布と熱硬化性合成樹脂と四ふっ化エチレン樹脂との割合は、織布２５〜３５重量％、熱硬化性合成樹脂３０〜４５重量％及び四ふっ化エチレン樹脂２５〜３５重量％が好ましい範囲である。この割合において、織布に含浸塗着される熱硬化性合成樹脂と四ふっ化エチレン樹脂との配合割合は、摺動面材１９としての摩擦摩耗特性の観点から決定される。熱硬化性合成樹脂の配合割合が３０重量％未満では摺動面材１９としての接合強度が充分でなく、また４５重量％を超えて配合すると同時に配合される四ふっ化エチレン樹脂の低摩擦性を損う虞がある。また、四ふっ化エチレン樹脂は摺動面材１９に低摩擦性を付与するものであるが、配合割合が２５重量％未満では摺動面材１９に充分な低摩擦性を付与し難く、また３５重量％を超えて配合すると、熱硬化性合成樹脂の具有する接合性を低下させ、結果として摺動面材１９の剥離を惹起させる虞がある。
【００３４】
円筒状基体１８を形成するプリプレグ３６と摺動面材１９を形成するプリプレグ３９とは、ロールド成形により一体に接合される。本発明においてロールド成形とは、図５に示す成形装置において、通常二本の加熱ローラ４０と一本の加圧ローラ４１を夫々が三角形の頂点に位置するように配し、その真ん中に芯型４２を置いて、この芯型４２にプリプレグ（樹脂加工基材）を巻き付け、該芯型４２を一定方向に駆動回転させ、前記三本のローラ４０及び４１によって加熱、加圧しながら円筒状の積層体を得る成形方法をいう。
【００３５】
図５に示す成形装置において、予め１２０〜２００℃の温度に加熱された芯型４２の外周面に、所定の幅に切断した摺動面材１９を形成するプリプレグ（樹脂加工基材）３９を３乃至５周巻き付けた後、その外周に所定の幅に切断した円筒状基体１８を形成するプリプレグ（樹脂加工基材）３６を基材巻きローラ４３より１２０〜２００℃に加熱された加熱ローラ４０を介して供給し、プリプレグ３９と巻き方向を同じにして２０〜６０ｋｇｆ／ｃｍ２の圧力を掛けて加圧ローラ４１で所望の厚さ（直径）まで巻き付けてロールド成形し、斯く成形された円筒状の積層体を芯型４２に保持した状態で１２０〜１８０℃の雰囲気温度に調整された加熱炉で加熱硬化せしめたのち冷却し、芯型４２を抜き取り、内面に摺動面材１９を一体に接合した円筒状基体１８からなる円筒状すべり軸受素材４４を成形する。
【００３６】
ついで、このように作製された円筒状すべり軸受素材４４の摺動面材１９に機械加工により摺動面材１９の表面２０で開口する軸方向に沿って所定間隔を保持した複数個の無端状凹溝２１を形成する。無端状凹溝２１の幅は、例えば１乃至２ｍｍ程度の狭い幅であることが好ましい。無端状凹溝２１は、後述する固体潤滑剤を充填保持するものであり、無端状凹溝２１の幅が広いと該無端状凹溝２１に充填保持された固体潤滑剤の表面に収縮に起因するヒケを生じる虞があり、摺動面材１９の表面（摺動面）２０への固体潤滑剤の供給を妨げることになる。機械加工によって形成された無端状凹溝２１の各壁面２２には、摺動面材１９を形成する有機繊維又は無機繊維の織布の毛羽立ち２３が形成される。この織布の毛羽立ち２３は、無端状凹溝２１に充填される固体潤滑剤２４に食い込み、固体潤滑剤２４を無端状凹溝２１に強固に保持すると共に固体潤滑剤２４の無端状凹溝２１からの抜け出しを阻止する役割を果たす。
【００３７】
摺動面材１９に摺動面材１９の表面２０で開口して形成された複数個の無端状凹溝２１に充填保持される固体潤滑剤２４は、四ふっ化エチレン樹脂１０〜３０重量％とワックス１０〜２５重量％と液状オイル５〜１５重量％と芳香族ポリアミド樹脂粉末５〜１５重量％と常温硬化型エポキシ樹脂４０〜５５重量％とを含んでいる。
【００３８】
固体潤滑剤２４において、常温硬化型エポキシ樹脂は、固体潤滑剤２４を無端状凹溝２１における摺動面材１９の壁面２２に接合させる接合剤の役割を担うものである。この常温硬化型エポキシ樹脂の配合量が４０重量％未満では上記接合剤としての役割が充分発揮されず、また５５重量％を超えて配合すると、当該エポキシ樹脂の接合剤としての役割は高まる反面、固体潤滑剤の表面に露出する割合が多くなりすぎ、後述する四ふっ化エチレン樹脂、ワックス、液状オイル及び芳香族ポリアミド樹脂の効果を失わせることになる。したがって、常温硬化型エポキシ樹脂の配合量は４０〜５５重量％、好ましくは４５〜５０重量％である。
【００３９】
四ふっ化エチレン樹脂は、固体潤滑剤に低摩擦性を付与するものである。この四ふっ化エチレン樹脂の配合量が１０重量％未満では、固体潤滑剤への低摩擦性の付与が充分でなく、また３０重量％を超えて配合すると固体潤滑剤の表面に露出する割合が多くなり、固体潤滑剤の耐摩耗性を低下させる。したがって、四ふっ化エチレン樹脂の配合量は１０〜３０重量％、好ましくは１５〜２５重量％である。そして、四ふっ化エチレン樹脂としては、前述した四ふっ化エチレン樹脂と同様の成形用又は固体潤滑用の粉末が使用される。
【００４０】
ワックスは、固体潤滑剤に上記四ふっ化エチレン樹脂と共に低摩擦性を付与すると共に、後述する液状オイルを吸収保持する保持体としての役割も発揮する。ワックスとしては、炭素数がおおむね２４以上のパラフィン系ワックス、炭素数がおおむね２６以上のオレフィン系ワックス、炭素数がおおむね２８以上のアルキルベンゼン及びマイクロクリスタリンワックスのうちの少なくとも一つから選択される。具体的には、日本精蝋社製のパラフィンワックス「１５０（商品名）」、マイクロクリスタリンワックス「Ｈｉ−Ｍｉｃ−１０８０（商品名）」、クラリアントジャパン社製のポリエチレンワックス「リコワックスＰＥ５２０（商品名）」、日興ファインプロダクツ社製のポリエチレンワックスとパラフィンワックスとの混合物「ゴデスワックス（商品名）」等が挙げられる。そして、ワックスの配合量は、５〜２０重量％、好ましくは１０〜２０重量％である。配合量が１０重量％未満では、固体潤滑剤に低摩擦性を充分付与し得ず、また２０重量％を超えて配合すると無端状凹溝２１を規定する摺動面材１９の壁面２２への固体潤滑剤の接合力を低下させる虞がある。
【００４１】
液状オイルは、固体潤滑剤の低摩擦性に寄与するものであり、その潤滑形態としては、円筒状すべり軸受と相手材との摺動時に発生する摩擦熱により固体潤滑剤から摺動面にスムーズに供給され、摺動面に介在して低摩擦性を与えるものである。液状オイルとしては、パラフィン系オイル、ナフテン系オイル等の炭化水素系鉱油、ポリ−α−オレフィン、ポリブテン等の炭化水素系合成油が挙げられる。具体的には、出光興産社製のパラフィン系オイル「ダイアナプロセスオイルＰＷ（商品名）」、三井化学社製のポリ−α−オレフィン「ルーカント（商品名）」、日本油脂社製のポリブテン「ＮＡソルベント（商品名）」等が挙げられる。そして、液状オイルの配合量は、前記ワックスに吸収保持されることから比較的多量の配合が可能であり、５〜１５重量％、好ましくは５〜１０重量％である。配合量が５重量％未満では、固体潤滑剤への低摩擦性の付与が充分でなく、また１５重量％を超えて配合すると、無端状凹溝２１への充填時に流出（ブリードアウト）すると共に固体潤滑剤の保形性を低下させる虞がある。
【００４２】
芳香族ポリアミド樹脂粉末は、固体潤滑剤に耐摩耗性を付与する効果がある。芳香族ポリアミド樹脂粉末としては、メタフェニレンジアミンとイソフタル酸クロライドとを縮合重合して得られるメタフェニレンイソフタルアミドの粉末であり、具体的には、帝人社製の「コーネックス」等が挙げられる。そして、芳香族ポリアミド樹脂粉末の配合量は、５〜１５重量％、好ましくは５〜１０重量％である。配合量が５重量％未満では、固体潤滑剤に耐摩耗性を充分付与することができず、また配合量が１５重量％を超えると、固体潤滑剤の低摩擦性を損なうばかりでなく固体潤滑剤の流動性を損ない、無端状凹溝２１への充填作業を悪化させる虞がある。
【００４３】
上記した四ふっ化エチレン樹脂１０〜３０重量％とワックス１０〜２５重量％と液状オイル５〜１５重量％と芳香族ポリアミド樹脂粉末５〜１５重量％と常温硬化型エポキシ樹脂４０〜５５重量％とを含む固体潤滑剤に対し、更にリン酸塩を含有させることができる。リン酸塩は、それ自体では潤滑性を示さないが、固体潤滑剤が充填保持された円筒状すべり軸受の摺動面材と相手材（軸等）との摺動において、相手材表面に固体潤滑剤被膜の造膜性を助長する役割を果たす。リン酸塩としては、アルカリ金属及びアルカリ土類金属の第三金属塩、第二金属塩、ピロリン酸塩、亜リン酸塩又はメタリン酸塩が挙げられる。具体的には、リン酸三カルシウム、リン酸水素二リチウム、ピロリン酸リチウム、リン酸三カルシウム、リン酸一水素カルシウム、ピロリン酸カルシウム、メタリン酸リチウム、メタリン酸マグネシウム、メタリン酸カルシウムなどである。このリン酸塩の配合量は、０．５〜３重量％、好ましくは１〜１．５重量％である。配合量が０．５重量％未満では、上記役割が充分発揮されず、また３重量％を超えて配合すると相手材表面への固体潤滑剤の被膜の移着量が過多となって却って被膜の耐摩耗性を低下させることになる。
【００４４】
上記した成分組成を有する固体潤滑剤は、各成分の所定量をヘンシェルミキサー、スーパーミキサー、ボールミル、タンブラー等の混合機に投入し、混合して混合物を得た後、得られた混合物を成分中のワックスが溶融する温度で溶融混練して混練物の形態とされる。この混練物は、摺動面材１９の表面２０で開口する無端状凹溝２１に、無端状凹溝２１の壁面２２に形成された織布の毛羽立ち２３を介して充填され、この状態で所定時間保持されることにより、混練物は無端状凹溝２１内で固化し、固体潤滑剤２４として無端状凹溝２１内に保持される。無端状凹溝２１内に保持された固体潤滑剤２４には、無端状凹溝２１の各壁面２２に形成された織布の毛羽立ち２３が食い込んでいるので、固体潤滑剤２４は無端状凹溝２１に強固に保持されると共に固体潤滑剤２４の無端状凹溝２１からの抜け出しはない。
【００４５】
円筒状すべり軸受１７を使用した図６に示す軸受装置４５は、軸方向に軸受嵌合孔４６を有するボス部材４７と、ボス部材４７に挿通される連結ピン４８と、ボス部材４７の軸方向の両端面側に配設され、連結ピン４８の両側を支持するブラケット４９とを具備しており、ボス部材４７の軸受嵌合孔４６に円筒状すべり軸受１７が嵌合固定されており、連結ピン４８は、連結ピン４８とブラケット４９とを貫通する回転係止ボルト１４によりブラケット４９に対して回転不能とされており、ボス部材４７は円筒状すべり軸受１７を介して連結ピン４８及びブラケット４９に対し相対回転可能となっている。
【００４６】
軸受装置４５において、連結ピン４８と摺動する円筒状すべり軸受１７の内面の摺動面材１９には、摺動面材１９の表面２０に開口して軸方向に沿って複数個の無端状凹溝２１が形成されており、各無端状凹溝２１には、無端状凹溝２１の壁面２２に形成された織布の毛羽立ち２３を介して四ふっ化エチレン樹脂１０〜３０重量％と炭化水素系ワックス１０〜２５重量％と液状オイル５〜１５重量％と芳香族ポリアミド樹脂粉末５〜１５重量％と残部常温硬化型エポキシ樹脂とからなる固体潤滑剤２４が強固に充填保持されているので、連結ピン４８と円筒状すべり軸受１７の内面の摺動面にグリースなどの潤滑剤を供給することなく無給脂での摺動が可能となり、図８に示すグリース給脂孔１６及びグリース給脂孔１６に充填されたグリースＧを省略することができ、給脂作業の煩雑さや環境保護の問題を解決することができる。図６に示す軸受装置４５においても、図８に示すダストシール９、シム１１及びＯリング１２はそのまま使用される。
【実施例】
【００４７】
以下、実施例により本発明を詳細に説明するが、本発明は、その要旨を超えない限り、以下の実施例に限定されるものではない。
【００４８】
〔円筒状すべり軸受素材の作製〕
強化繊維織布として平織綿布を準備し、図に示す製造装置を使用して、該綿布を送りローラ２７にて、樹脂固形分６４．５重量％のフェノール樹脂ワニスを貯えた容器２９内を通過させ、該綿布の表面にフェノール樹脂ワニスを塗工し、圧縮ロール３３及び３４によって綿布の表面に塗工されたフェノール樹脂ワニスを繊維組織間隙にまで含浸せしめた後、乾燥炉３５内で溶剤を逸散させると同時に樹脂の反応を進め円筒状基体用のプリプレグ（樹脂加工綿布）を得た。
【００４９】
織布として、コポリパラフェニレン・３，４’オキシジフェニレン・テレフタルアミド繊維（帝人社製の「テクノーラ（商品名）」）を平織したアラミド繊維織布を準備し、図４に示す製造装置を使用して、該アラミド繊維織布を送りローラ２７にてエポキシ樹脂と四ふっ化エチレン樹脂（ダイキン工業社製の「ルブロンＬ５（商品名）」）との混合樹脂ワニスを貯えた容器２９内を通過させて、該アラミド繊維織布の表面に混合樹脂ワニスを塗工し、圧縮ロール３３及び３４によってアラミド繊維織布の表面に塗工された混合樹脂ワニスを繊維組織間隙にまで含浸せしめたのち、乾燥炉３５内で溶剤を飛ばすと同時に樹脂の反応を進め、アラミド繊維織布３０重量％とエポキシ樹脂３９重量％と四ふっ化エチレン樹脂３１重量％とからなる摺動面材用のプレプレグ（樹脂加工アラミド繊維織布）を得た。
【００５０】
図５に示す成形装置を使用して、予め１５０℃の温度に加熱した外径が６０ｍｍの芯型４２の外周面に前記摺動面材用のプリプレグを５周巻き付けた後、その外周に前記円筒状基体用のプレプレグを基材巻きローラ４３より予め１５０℃の温度に加熱した加熱ローラ４０を介して供給し、摺動面材用のプリプレグと巻き方向を同じにして５０ｋｇｆ／ｃｍ２の圧力を掛けて加圧ローラ４１で１０周巻き付けてロールド成形を行った。ついで、積層体を芯型４２に保持した状態で１５０℃の雰囲気温度に調整した加熱炉で加熱硬化せしめたのち冷却し、芯型４２を抜き取り、内面に摺動面材１９を一体に接合した円筒状基体１８からなる円筒状すべり軸受素材を５個作製した。円筒状すべり軸受素材は、外径７５ｍｍ、内径６０ｍｍ、長さ６０ｍｍ、摺動面材１９の肉厚２．５ｍｍ、円筒状基体１８の肉厚５ｍｍであった。
【００５１】
ついで、５個の円筒状すべり軸受素材の内面の摺動面材１９に機械加工により、幅１ｍｍ、深さ１ｍｍの無端状凹溝２１を軸方向に沿って７本形成した円筒状すべり軸受素材を２個、摺動面材１９の一方の端部から他方の端部に向けて幅１ｍｍ、深さ１ｍｍの螺旋状凹溝を形成した円筒状すべり軸受素材を３個作製した。これら無端状凹溝２１及び螺旋状凹溝の壁面には、夫々織布（アラミド繊維織布）の毛羽立ちが観察された。
【００５２】
〔固体潤滑剤の作製〕
常温硬化型エポキシ樹脂（常温硬化型の二液性エポキシ樹脂：レジナス化成社製「レジナスボンド（商品名）」）４７．５〜５５重量％と、四ふっ化エチレン樹脂として旭硝子社製の高分子量四ふっ化エチレン樹脂「フルオンＧ１６３（商品名）」１５〜２５重量％と、ワックスとして日興ファインプロダクツ社製の「ゴデスワックス（商品名）」１０〜２０重量％と、液状オイルとして出光興産社製のパラフィン系オイル「ダイアナプロセスオイルＰＷ−９０（商品名）」及び「同ＰＷ−３８０」の合量５〜８重量％と、芳香族ポリアミド樹脂粉末として帝人社製の「コーネックス（商品名）」５〜８重量％とを混合して固体潤滑剤を、更にこれら成分組成にリン酸塩としてピロリン酸カルシウム１．５重量％配合し混合して固体潤滑剤を作製した。
【００５３】
実施例１〜５
上記円筒状すべり軸受素材の摺動面材に形成された無端状凹溝及び螺旋状凹溝に織布の毛羽立ちを介して固体潤滑剤を充填し、室温に放置して固体潤滑剤中の常温硬化型エポキシ樹脂を硬化させ、無端状凹溝及び螺旋状凹溝に固体潤滑剤が強固に保持された円筒状すべり軸受を作製した。
【００５４】
【表１】
2008190674.tif 000003
【００５５】
【表２】
2008190674.tif 000004
【００５６】
次に、上記実施例１〜５からなる円筒状すべり軸受について、表３に示す試験条件により摩擦摩耗性能を試験した。試験結果を表４に示す。
【００５７】
（表３）
面圧      ５９ＭＰａ（６００ｋｇｆ／ｃｍ２）
速度      ０．４７ｍ／ｍｉｎ
揺動角度  ９０°（摺動サイクル５ｃｐｍ）
試験時間  ５５時間（トータル摺動サイクル１６，５００サイクル）
潤滑      無潤滑
相手材    ＳＣＭ４４０高周波焼入れ
【００５８】
【表４】
2008190674.tif 000005
【００５９】
以上の試験結果から明らかなように、実施例１〜５の円筒状すべり軸受は、高荷重（高面圧）条件下であって、摺動面にグリースなどの潤滑剤を供給することなく無潤滑条件において、優れた摩擦摩耗特性を示した。また試験結果から、相手材との摺動によって生じる摩擦熱により、固体潤滑剤の成分中の液状オイルが摺動面に供給されているのが確認され、この摺動面に供給された液状オイルを介しての摺動に移行することにより低摩擦性を発揮したものと推察される。さらに、試験後の摺動面を観察したところ、高荷重（高面圧）条件にもかかわらず、固体潤滑剤の無端状凹溝及び螺旋状凹溝からの脱落、欠損等の不具合は生じていないことを確認した。
【００６０】
上記した高荷重（高面圧）条件は、油圧ショベルなどの建設機械における関節部の軸受に作用する荷重に相当し、この条件において、しかも摺動面にグリースなどの潤滑剤を供給することなく無潤滑条件において優れた摩擦摩耗特性を発揮したことは、本発明の円筒状すべり軸受は上記建設機械における関節部の軸受として充分機能することである。
【図面の簡単な説明】
【００６１】
【図１】本発明の円筒状すべり軸受の一例の斜視図である。
【図２】図１の例の断面図である。
【図３】環状凹溝の拡大断面図である。
【図４】図１に示す例の円筒状基体の製造工程を示す説明図である。
【図５】図１に示す例の製造工程を示す説明図である。
【図６】本発明の軸受装置の一例を示す断面図である。
【図７】建設機械の油圧ショベルを示す説明図である。
【図８】従来の軸受装置を示す断面図である。
【符号の説明】
【００６２】
１７  円筒状すべり軸受
１８  円筒状基体
１９  摺動面材
２１  無端状凹溝
２３  毛羽立ち
２４  固体潤滑剤
【図１】
2008190674.tif 000006
【図２】
2008190674.tif 000007
【図３】
2008190674.tif 000008
【図４】
2008190674.tif 000009
【図５】
2008190674.tif 000010
【図６】
2008190674.tif 000011
【図７】
2008190674.tif 000012
【図８】
2008190674.tif 000013